СПОСОБ ПЕРЕРАБОТКИ "ПЫЛИ" ОТВАЛЬНОГО СТАЛЕПЛАВИЛЬНОГО ШЛАКА
METHOD OF PROCESSING OF "DUST" OF DUMP STEEL-SMELTING SLAG

Изобретение относится к области строительных материалов, а также может быть использовано при сооружении дорог.
Известен способ получения строительных материалов за счет введения в отвальный сталеплавильный шлак для повышения прочности вяжущего, содержащего сернокислый натрий, или сернисто-кислый натрий, или фтористый калий, или солесодержащие отходы, при следующем соотношении компонентов, мас. %: гидроксид натрия 0,5-1,0; сернокислый натрий, или сернисто-кислый натрий, или фосфорно-кислый натрий, или вторичный калий, или солесодержащий промышленный отход 0,5-2,0; молотый фосфорный граншлак остальное (см. SU 512943, кл. C04В 7/14, опубл. 07.10.89, бюл. №37).
Недостатком этого способа является недостаточно эффективное повышение прочности композиции в ранние сроки твердения.
Этот недостаток устранен в способе (прототип), предусматривающем введение, мас. %: отвальный конверторный или мартеновский шлак 72-80,7, жидкое стекло 2,8-3,2, фторид калия 0,6-1,2; вулканический шлак 11,5-18 (см. SU 1708787, кл. С04В 7/14, опубл. 30.01.92, бюл. №4).
Существенным недостатком прототипа является повышение прочности композиции в течение десятков минут и более, что ведет к увеличению площадей складов и увеличению экономических затрат.
Из области техники известен способ измельчения отвального сталеплавильного шлака, магнитная сепарация для разделения магнитного и немагнитного продукта измельченного шлака (см. патент РФ 2377324, кл. С22В 7/04, опубл. 27.12.2009 г.).
Задачей предлагаемого изобретения является сокращение времени повышения прочности композиции.
2
3
Поставленная задача решается за счет того, что шлаковая пыль измельчается до крупности с удельной поверхностью 400-450 кв.м/кг, затем постоянным магнитным полем напряженностью 850-1000 кА/м отделяется магнитное вещество от немагнитного вещества, после чего магнитное вещество поступает в камеру, где увлажняется водой мас. % 3,0-4,0 массы немагнитного вещества, в которой содержится углекислота НСО мас. % 0,0033-0,0065 массы немагнитного вещества, после чего смешивается с жидким стеклом и подается в смеситель, куда вводится мас. % от 5,0 до 20,0 жидкого стекла от массы немагнитного вещества, а затем подвергается обжатию от 100 мПа до 250 мПа в штампе.
Сущность изобретения поясняется чертежами, на которых:
фиг. 1 - последовательность операции производства гранул;
фиг. 2 - частицы немагнитного вещества в камере.
2
3
2
2
2
3
3
2
3
3,
2
3
2
3
2
Способ производства гранул (фиг. 1) включает подачу отвального сталеплавильного шлака 1 с крупностью зерен шлака от 0,5 мм до 5,0 мм из бункера 2 в вальцы 3, где измельчается до крупности с удельной поверхностью от 400 до 450 кв.м/кг. При крупности с удельной поверхностью менее 400 кв.м/кг наблюдается пониженное содержание железа в гранулах, а при крупности зерен отвального сталеплавильного шлака с удельной поверхностью более 450 кв.м/кг существенно возрастают затраты энергии на измельчение отвального шлака. После измельчения отвального шлака в вальцах 3 он поступает в магнитный разделитель 4, где постоянным магнитом 5 с магнитным полем 6 напряженностью 850-1000 кА/м, магнитное (FeO, FeO) вещество 7 отделяется и направляется в накопитель 8, откуда подается на агломерационную фабрику. Немагнитное (смесь СаО, TiO, SiO) вещество 9 поступает в камеру 10 (фиг. 2), в которой через форсунки 11 немагнитное вещество 9 увлажняется водой 12 мас. % 3,0-4,0 массы немагнитного вещества 9, в которой содержится угольная кислота НСО мас. % от 0,0033 до 0,0065 массы немагнитного вещества 9. При мас. % воды менее 3,0 немагнитное вещество 9 недостаточно увлажняется и при поступлении в смеситель 13, возрастает расход энергии на перемешивание материала, а при мас. % воды более 4,0 растет расход электроэнергии при прессовании гранул. При прохождении частиц немагнитного вещества 9 через камеру 10 (фиг. 2) на поверхности частиц немагнитного вещества 9 образуется слой 14 из СаСО, который образуется по реакции СаО+НСО → СаСО ограничивающий контакт СаО с внешней средой. При содержании углекислоты НСО в воде 12 мас. % менее 0,0033 немагнитное вещество 9 не образует слой 14, изолирующий СаО в частицах немагнитного вещества 9 от окружающей среды. Содержание углекислоты НСО в воде 12 мас. % более 0,0065 массы немагнитного вещества 9 ограничено физико-химическими свойствами растворения СО в воде 12 при нормальной температуре 20-25°С (см. Коленко Е.А. Технология лабораторного эксперимента. Справочник. Политехника, 1994. С.629). Немагнитное вещество 9 из камеры 10 поступает (фиг. 1) в смеситель13, куда вводится мас. % 5,0-20,0 жидкого стекла 15. При введении жидкого стекла 15 менее мас. % 5 массы немагнитного вещества 9 снижается прочность производимых гранул, а если количество вводимого жидкого стекла более мас. % 20,0 массы немагнитного вещества 9, увеличиваются экономические затраты на связующее, жидкое стекло 15, что удорожает стоимость гранул и затрудняет их реализацию на рынке. Затем увлажненная смесь немагнитного вещества 9 поступает в штамп 16, где подвергается обжатию в штампе 16 от 100 мПа до 250 мПа. При обжатии менее 100 мПа полученная прочность гранул на сжатие 0,1 мПа не позволяет их использовать в строительстве и при сооружении автомобильных дорог, при обжатии более 250 мПа существенно возрастает расход энергии.
На переработке отвалов сталеплавильного шлака в нашей стране работает много предприятий, но они только извлекают металл («коржи» и «корольки») и щебень от 10,0 мм до 90,0 мм, а остаток, так называемую «пыль», а это около 50% от общего объема подобных отходов, своего применения не находит и утилизируется по принципу «вывезти и выбросить там, где не видят экологи». Однако такой подход вызывает возмущение как местных жителей, где пытаются складировать такие отходы, так и экологических и природоохранных служб. Поэтому подобные предприятия готовы не только по минимальной цене отдавать пылевую фракцию, но и бесплатно доставлять ее потребителю по указанным адресам.
2
3
2
3
Предложенный способ переработки «пыли» предусматривает ее измельчение с помощью валковой дробилки до фракции, равной 400-450 кв.м/кг, после чего магнитными разделителями на постоянных магнитах из «пыли» извлекается магнитная фракция (FeO, FeO), в результате образуется железный концентрат с содержанием железа до 62%, который реализуется на рынке. Оставшаяся обедненная «пыль» с содержанием железа не более 10% увлажняется водой в количестве 3,0-4,0 мас. % от массы немагнитного вещества, содержащей углекислоту НСО в количестве 0,0033-0,0065 мас. % от массы немагнитного вещества, подвергается гранулированию с введением вяжущего вещества (жидкое стекло) и наложением давления от 100 мПа до 250 мПа, причем достигается эта прочность в течение сотых долей секунды, что значительно меньше затрат времени прототипа. Механические характеристики гранул (на сжатие 25-30 мПа) соответствуют механическим характеристикам известкового щебня, поэтому реализация гранул возможна в строительстве при сооружении дорог, не вызывает проблем. Кроме того, в гранулах из обедненной «пыли» содержится до 45% CаO, что в определенных пропорциях может применяться в сталеплавильном производстве как возвратное сырье.